FR 2916965 A1 20081212 FR 0755507 A 20070606 La présente invention a pour objet une composition de vernis à ongles comprenant un milieu solvant organique et au moins une résine siliconée phénylée. Cette composition peut être appliquée sur les ongles d'êtres humains ou bien encore sur des faux ongles. La composition de vernis à ongles, colorée ou transparente, peut être employée comme base pour vernis ou "base-coat" en terminologie anglo-saxonne, comme produit de maquillage des ongles, comme composition de finition, encore appelée "top-coat", à appliquer sur le produit de maquillage des ongles ou bien encore comme produit de soin cosmétique des ongles. Il est courant d'utiliser, dans les compositions de vernis à ongles, des agents filmogènes pour obtenir, après dépôt sur l'ongle, un film résistant présentant une bonne tenue. Actuellement, la nitrocellulose reste encore le filmogène le plus couramment utilisé dans les vernis à ongles présentant des propriétés de tenue optimisées. Cependant, ces vernis à ongles comprenant de la nitrocellulose présentent l'inconvénient de ne pas être stables à la chaleur et au stockage : il en résulte un jaunissement de ces compositions au cours du temps. Par ailleurs, l'introduction de quantités importantes de nitrocellulose conditionne la composition de la phase solvant organique du vernis à ongle qui doit alors être compatible avec ce filmogène. Le but de la présente invention est donc de disposer de compositions de vernis à ongles comprenant une teneur réduite en nitrocellulose, voire exemptes de nitrocellulose, pré-sentant une bonne stabilité dans le temps, et permettant la formation d'un film homo-gène, brillant et de bonne tenue sur les ongles. Les inventeurs ont montré qu'il était possible d'obtenir une telle composition en utilisant des résines siliconée phénylées. La présente invention a donc pour objet un vernis à ongles comprenant un milieu solvant organique, ledit vernis comprenant moins de 5% de nitrocellulose et comprenant au moins une résine siliconée phénylée. Les inventeurs ont en outre constaté que cette résine permet d'augmenter notablement la brillance des compositions de vernis à ongle . L'invention a encore pour objet un procédé cosmétique de maquillage ou de soin non thérapeutique des ongles comprenant l'application sur les ongles d'au moins une couche d'un vernis à ongles telle que défini ci-dessus. L'invention a également pour objet l'utilisation d'un vernis à ongles comprenant un milieu solvant organique et au moins une résine siliconée phénylée, pour obtenir, après dépôt sur l'ongle, un film brillant. Le vernis à ongles selon l'invention comprend un milieu cosmétiquement acceptable, c'est-à-dire un milieu non toxique et susceptible d'être appliqué sur les matières kératiniques d'êtres humains, en particulier les ongles. Le vernis à ongles selon l'invention comprend un milieu solvant organique liquide et se présente sous forme de texture liquide ou gélifiée ; il diffère d'un patch ou d'un article souple comprenant une couche de matériau polymérique et une couche d'adhésif, destiné à être collé sur l'ongle. Résine siliconée phénvlée La nomenclature des résines de silicone est connue sous le nom de "MDTQ", la résine étant décrite en fonction des différentes unités monomèriques siloxane qu'elle comprend, chacune des lettres "MDTQ" caractérisant un type d'unité. La lettre M représente l'unité monofonctionelle de formule (R)3SiO112, l'atome de silicium étant relié à un seul atome d'oxygène dans le polymère comprenant cette unité. La lettre D signifie une unité difonctionnelle (RH3)2SiO212 dans laquelle l'atome de silicium est relié à deux atomes d'oxygène. La lettre T représente une unité trifonctionnelle de formule (R)SiO3i2 . Dans les motifs M, D, T définis précédemment, au moins un des groupes R peut être un radical alkyle, aralkyle, alkaryle, aryle, carbinol, amine primaire ou bien encore un groupe hydroxyle. Enfin, la lettre Q signifie une unité tetrafonctionnelle SiO412 dans laquelle l'atome de silicium est lié à quatre atomes d'hydrogène eux mêmes liés au reste du polymère. La résine siliconée phénylée utilisée dans la composition selon l'invention est avantageusement une résine alkylphenylsilsesquioxane. Cette résine comprend avantageusement des unités de formules suivantes : (R'SiO3/2)x et (C6H5SiO3/2)y R' étant un groupement alkyle linéaire ou ramifié comprenant de 2 à 20 atomes de carbone, de préférence de 2 à 8 atomes de carbone, un groupement cycloalkyle comprenant de 5 à 20 atomes de carbone, de préférence de 6 à 12 atomes de carbone ou un groupement hydroxyle et x et y allant indépendamment de 0 à 1, mieux 0,05 à 0,95. x et y représentant la fraction molaire des unités siloxanes (R'SiO3/2)X (unité T-alkyl siloxane) et (C6H5SiO3/2)y (unité T-phenyl siloxane) par rapport au nombre total de moles d'unités siloxanes dans la résine siliconée phénylée. La résine siliconée phénylée comprend avantageusement au moins 20%, de préférence au moins 30%, mieux au moins 40%, encore mieux au moins 50%, et mieux au moins 60% en moles d'unités siloxanes (R'SiO3/2)x et (C6H5SiO3/2)y, par rapport au nombre total d'unités siloxanes présentes dans la résine siliconée phénylée, Selon un mode de réalisation, la teneur en unités siloxanes (R'SiO3/2)X et (C6H5SiO3/2)y peut aller jusqu'à 100% en moles par rapport au nombre total d'unités siloxanes présentes dans la résine siliconée phénylée. La résine siliconé phénylée utilisée dans la composition selon l'invention peut comprendre en outre des unités M, D, Q telles que définies plus haut. Ces unités, lorsqu'elles sont présentes, sont en une teneur préférentiellement inférieure ou égale à 10% en moles par rapport au nombre total de moles d'unités siloxanes présentes dans la résine siliconée phénylée. On peut ainsi utiliser des résines comprenant des unités de formule suivante : [R1SIO1/2]a [ R22S i 02/2] b [R3SiO3/2]c [5iO4/2]d [R'SiO3/2]X et [C6H5SiO3/2]y dans lesquelles : - R' est un groupement alkyle comprenant de 2 à 20 atomes de carbone, de préférence de 2 à 8 atomes de carbone ou un groupement cycloalkyle comprenant de 5 à 20 atomes de carbone, de préférence de 6 à 12 atomes de carbone, ou un groupe hydroxyle, - R', R2 et R3 sont indépendamment les uns des autres choisis parmi : - un groupement alkyle comprenant de 1 à 20 atomes de carbone, de préférence de 1 à 8 atomes de carbone, - un groupement cycloalkyle comprenant de 5 à 20 atomes de carbone, de préférence de 6 à 12 atomes de carbone, - un groupement aralkyle comprenant de 7 à 14 atomes de carbone, - un groupement alkaryle comprenant de 7 à 14 atomes de carbone, - un groupement aryle comprenant de 6 à 10 atomes de carbone, de préférence 6 atomes de carbone, - un groupement carbinol, ou - un groupement amine primaire, secondaire ou tertiaire, et leurs associations - a, b, c et d vont indépendamment de 0 à 0,4 et - x et y vont indépendamment de 0 à 1, de préférence de 0,05 à 0,95, à la condition que la somme x+y est supérieure ou égale à 0,2 et la somme a+b+c+d+x+y est égale à 1. En particulier, x peut aller de 0 à 0,95 et y peut aller de 0,05 à 1. Par groupement carbinol, on entend un groupe comprenant au moins un atome de carbone lié à au moins un groupe OH. Le groupement carbinol peut ainsi être : - une chaîne hydrocarbonée non cyclique comprenant au moins 3 atomes de carbone, par exemple de formule R4OH, dans laquelle R4 est une chaîne hydrocarbonée, éventuellement substituée par un atome d'oxygène, comprenant au moins 3 atomes de carbone, telle que par exemple E2CH:((H )-, --C I.1 {:Vf-KO13;SCî12ù,- 11 RH2 (H2 '.-f) H2 h el t -OCH(CH3)(CH2)z, z allant de 1 à 10, ou - un groupement aryle comprenant au moins 6 atomes de carbone, de préférence de 6 à 14 atomes de carbone, par exemple un groupement de formule R5OH, dans laquelle R5 est un radical arylène, tel que par exemple ù(CH2)XC6H4-, avec x allant de 0 à 10, ù CH2CH(CH3)(CH2)XC6H4-, avec x allant de 0 à 10, -(CH2)XC6H4(CH2)X-, avec x allant de 1 à 10. Le groupement aryl carbinol peut comprendre de 6 à 14 atomes de carbone. Le groupement amine primaire, secondaire ou tertiaire peut être choisi parmi les groupements de formule -R6 NH2 ou -R6 NH R7 , dans laquelle R6 est un radical hydrocarboné divalent comprenant au moins 2 atomes de carbone, de préférence de 2 à 20 atomes de carbone et R7 représente l'ethylène, le propylène, -CH2CHCH3-, le butylène, CH2CH(CH3)CH2-, le pentaméthylène, l'héxaméthylène, le 3-ethyl-hexamethylène, l'octaméthylène, le décaméthylène et leurs mélanges. De préférence R' est un groupement alkyle linéaire ou ramifié, comprenant de 2 à 8 atomes de carbone, tel que méthyle, éthyle, propyle, butyle, pentyle, hexyle, et octyle, et de préférence encore un groupe propyle (la résine est alors une résine propylphenylsilsesquioxane). De façon avantageuse, les radicaux R', R2 et R3 sont indépendamment les uns des autres choisis parmi les groupements alkyles tels que méthyle, éthyle, propyle, butyle, pentyle, hexyle, et octyle. Selon un mode de réalisation, R' et R3 sont des groupes méthyle et R2 est un groupe méthyle ou phényle. Selon un mode de réalisation, le nombre d'unités methylsilsesquioxane est inférieur ou égal à 30% en nombre de moles par rapport au nombre total de moles d'unités siloxanes présentes dans la résine siliconée phénylée, de préférence inférieur ou égal à 20% en moles. Selon un mode de réalisation, les unités (R'SiO312)X et (C6H5SiO312)y, sont de préférence présentes en un ratio molaire tel que le nombre de groupes phényl sur le nombre de groupes alkyl C2-C20 va de 1/10 à 10/1. De telles résines sont notamment décrites dans les documents WO2005/090444 et US 2004/0180011 dont le contenu est incorporé par référence à la présente demande. Selon un mode de réalisation particulier, la composition selon l'invention comprend au moins 2 résines siliconées phénylées, de préférence deux résines alkylphénylsilsesquioxane, qui répondent en particulier aux formules définies plus haut. En particulier, la composition comprend : - au moins une résine (i) comprenant des unités de formules suivantes : (R'SiO312)X, et (C6H5SiO312)y' R' étant tel que défini plus haut, x' allant de 0 à 0,3, par exemple de 0,05 à 0,3 et y' allant de 0,7 à 1, au moins une résine (ii) comprenant des unités de formules suivantes : (R'SiO312)X et (C6H5SiO312)y R' étant tel que définis plus haut, x" allant de 0,3 à 1 et y" allant de 0 à 0,7. La ou les résines siliconées phénylées peuvent être présentes en une teneur en matière active allant de 0,1 % à 60 % en poids, par rapport au poids total de la composition, de préférence allant de 2 à 50% en poids, mieux 5% à 45 % en poids, mieux de 5 % à 40 0/0 en poids. A titre de référence commerciales de résines siliconées phénylées utilisables dans la présente invention, on peut citer les résines commercialisées par la société Dow Corning sous les références Z-6018 Intermediate ou Z-217 Flake resin, ou par la société Wacker sous la référence Belsil SPR 45 VP. Milieu solvant organique La composition de vernis à ongle selon l'invention comprend un milieu solvant organique comprenant un ou plusieurs composés non aqueux liquides à température ambiante, appelés aussi huiles ou solvants organiques. Le solvant organique peut être choisi parmi : - les cétones liquides à température ambiante tels que méthyléthylcétone, méthylisobutylcétone, diisobutylcétone, l'isophorone, la cyclohexanone, l'acétone ; - les alcools liquides à température ambiante tels que l'éthanol, l'isopropanol, le diacétone alcool, le 2-butoxyéthanol, le cyclohexanol ; - les éthers de propylène glycol liquides à température ambiante tels que le monométhyléther de propylène glycol, l'acétate de monométhyl éther de propylène glycol, le mono n-butyl éther de dipropylène glycol ; les éthers cycliques tels que la y-butyrolactone ; les esters à chaîne courte (ayant de 3 à 8 atomes de carbone au total) tels que l'acétate d'éthyle, l'acétate de méthyle, l'acétate de propyle, l'acétate d'isopropyl, l'acétate et de n-butyle, l'acétate d'isopentyle, l'acétate de méthoxypropyle, l'acétate de t-butyle, le lactate de butyle ; - les éthers liquides à température ambiante tels que le diéthyléther, le diméthyléther ou le dichlorodiéthyléther ; - les alcanes liquides à température ambiante tels que le décane, l'heptane, le dodécane, le cyclohexane ; les alkyl sulfoxides tels que le diméthylsulfoxide ; les aldéhydes liquides à température ambiante tels que le benzaldéhyde, l'acétaldéhyde ; le 3-éthoxypropionate d'éthyle ; les carbonates tel que le carbonate de propylène, le carbonate de diméthyle , les acétals tels que méthylal ; et leurs mélanges. Le milieu organique peut comprendre au moins une huile siliconée volatile ou non volatile. Par " huile volatile", on entend au sens de l'invention une huile susceptible de s'évaporer au contact des matières kératiniques en moins d'une heure, à température ambiante et pression atmosphérique. Le ou les solvants organiques volatils et les huiles volatiles de l'invention sont des solvants organiques et des huiles cosmétiques volatiles, liquides à température ambiante, ayant une pression de vapeur non nulle, à température ambiante et pression atmosphérique, allant en particulier de 0,13 Pa à 40 000 Pa (10-3 à 300 mm de Hg), en particulier allant de 1,3 Pa à 13 000 Pa (0,01 à 100 mm de Hg), et plus particulièrement allant de de 1 ,3 Pa à 1300 Pa (0,01 à 10 mm de Hg). Par "huile non volatile", on entend une huile restant sur les matières kératiniques à température ambiante et pression atmosphérique au moins plusieurs heures et ayant notamment une pression de vapeur inférieure à 10-3 mm de Hg (0,13 Pa). Les huiles siliconées volatiles, peuvent être linéaires ou cycliques volatiles, notamment celles ayant une viscosité 8 centistokes (8 1(Y6 m2/s), et ayant notamment de 2 à 7 atomes de silicium, ces silicones comportant éventuellement des groupes alkyle ou alkoxy ayant de 1 à 10 atomes de carbone. Comme huile de silicone volatile utilisable dans l'invention, on peut citer notamment l'octaméthyl cyclotétrasiloxane, le décaméthyl cyclopentasiloxane, le dodécaméthyl cyclohexasiloxane, l'heptaméthyl hexyltrisiloxane, l'heptaméthyloctyl trisiloxane, l'hexaméthyl disiloxane, l'octaméthyl trisiloxane, le décaméthyl tétrasiloxane, le dodécaméthyl pentasiloxane et leurs mélanges. On peut également citer les huiles linéaires alkyltrisiloxanes volatiles de formule générale (I) . CH 3 CH3 /3SiO Si O SiCH 3/3 R où R représente un groupe alkyle comprenant de 2 à 4 atomes de carbone et dont un ou plusieurs atomes d'hydrogène peuvent être substitués par un atome de fluor ou de chlore. Parmi les huiles de formule générale (I), on peut citer : le 3-butyl 1,1,1,3,5,5,5-heptaméthyl trisiloxane, le 3-propyl 1,1,1,3,5,5,5-heptaméthyl trisiloxane, et le 3-éthyl 1,1,1,3,5,5,5-heptaméthyl trisiloxane, correspondant aux huiles de formule (I) pour lesquelles R est respectivement un groupe butyle, un groupe propyle ou un groupe éthyle. Les huiles de silicone non volatiles utilisables dans la composition selon l'invention peuvent être les polydiméthylsiloxanes (PDMS) non volatiles, les polydiméthylsiloxanes comportant des groupements alkyle ou alcoxy, pendant et/ou en bout de chaîne siliconée, groupements ayant chacun de 2 à 24 atomes de carbone, les silicones phénylées, comme les phényl triméthicones, les phényl diméthicones, les phényl triméthylsiloxy diphénylsiloxanes, les diphényl diméthicones, les diphényl méthyldiphényl trisiloxanes, les 2-phényléthyl triméthylsiloxysilicates ; On peut également utiliser des huiles fluorosiliconées, comme par exemple celles qui sont décrites dans le document EP-A-847752. De préférence, le solvant est choisi parmi les esters à chaîne courte ayant de 3 à 8 atomes de carbone au total, tels que l'acétate d'éthyle, l'acétate de méthyle, l'acétate de propyle, l'acétate d'isopropyl, l'acétate de n-butyle, l'acétate d'isopentyle, l'acétate de méthoxypropyle, le lactate de butyle et leurs mélanges. Le milieu solvant organique peut représenter de 10 à 95% en poids, par rapport au poids total de la composition, de préférence de 15% à 80% en poids, et mieux de 20 à 70% en poids. Milieu aqueux La composition selon l'invention peut également comprendre un milieu aqueux. La teneur en milieu aqueux de la composition peut aller de 5 à 95 % en poids par rapport au poids total de la composition, de préférence de 30 à 70% en poids. De préférence, la composition comprend moins de 10 % en poids d'eau, de préférence moins de 5% en poids par rapport au poids total de la composition. Polymère filmogène additionnel La composition de vernis à ongles comprend moins de 5% en poids en matières sèches de nitrocellulose, par rapport au poids total de la composition, de préférence moins de 3% en poids, de préférence moins de 1% en poids. En particulier, la composition est exempte de nitrocellulose. La composition selon l'invention peut comprendre, outre la résine siliconée phénylée, un polymère filmogène dit additionnel. On entend par "polymère filmogène" au sens de la présente invention, un polymère apte à former à lui seul ou en présence d'un agent auxiliaire de filmification, un film continu sur un support, notamment sur les matières kératiniques. Parmi les polymères filmogènes additionnels utilisables dans la composition de la pré-sente invention, on peut citer les polymères synthétiques, de type radicalaire ou de type polycondensat, les polymères d'origine naturelle et leurs mélanges. Le polymère filmogène additionnel peut être choisi en particulier parmi les polymères cellulosiques tels que l'acétate de cellulose, l'acétobutyrate de cellulose, l'acétopropionate de cellulose, l'éthyl cellulose, ou bien encore les polyuréthanes, les polymères acryliques, les polymères vinyliques, les polyvinylbutyrals, les résines alkydes, les résines cétone/aldéhyde, les résines issues des produits de condensation d'aldéhyde tels que les résines arylsulfonamide formaldéhyde comme la résine toluène sulfonamide formaldéhyde, les résines aryl-sulfonamide époxy ou encore les résines éthyl tosylamide. Comme polymère filmogène additionnel, on peut notamment utiliser les résines toluène sulfonamide formaldéhyde "Ketjentflex MS80" de la société AKZO ou "Santolite MHP", "Santolite MS 80" de la société FACONNIER ou "RESIMPOL 80" de la société PAN AMERICANA, la résine alkyde "BECKOSOL ODE 230-70-E" de la société DAINIPPON, la résine acrylique "ACRYLOID B66" de la société ROHM & HAAS, la résine polyuréthane "TRIXENE PR 4127" de la société BAXENDEN, la résine acétophénone/formaldéhyde commercialisée sous la référence Synthetic Resin SK par Degussa. Le polymère filmogène peut être un polymère filmogène siliconé choisi parmi : - les résines de silicone, différentes de la résine siliconée phénylée, comprenant des uni-tés M, D, T, Q, telles que définies plus haut, comme les résines siloxysilicates, on peut citer les résines trimethylsiloxysilicate (TMS) telles que celle commercialisées sous la référence SR1000 par la société General Electric ou sous la référence TMS 803 par la société Wacker. On peut encore citer les résines timéthylsiloxysilicate commercialisées dans un solvant tel que la cyclomethicone, vendues sous la dénomination "KF-7312J" par la société Shin-Etsu, "DC 749", "DC 593" par la société Dow Corning, - les copolymères acryliques et vinylique greffés silicone ou les copolymères blocs acrylique/silicone comprenant au moins 3 blocs tels que : a) les polymères acryliques greffés silicones liposolubles, tels que par exemple les polymères SA 70 de 3M, les copolymères alkylmethacrylate greffés polydimethylsiloxane comme les KP 545 et 550 de la société Shin Etsu, ou encore les polymères silicones greffés acryliques tels que par exemple le VS 70 et le VS 80 de la société 3M, b) les polymères vinyliques ayant au moins un motif dérivé de dendrimère carbosiloxane, de préférence sous forme de greffons, de tels polymères sont décrits par exemple dans les documents EP0963751 ou WO03/045337 dont le contenu est incorporé par référence à la présente demande, c) les dispersions de particules de polymères acryliques et vinyliques dans une huile ou un solvant organique et notamment : - les particules de polymères acryliques, en dispersion dans une phase grasse liquide, et stabilisées en surface par un stabilisant, choisi parmi les polymères siliconés greffés avec une chaîne hydrocarbonée, telles que décrite dans le document EP0749746, - les particules de polymères d'un polymère éthylénique greffé silicone, de préférence un polymère acrylique greffé silicone, dispersées dans une phase grasse liquide, le polymère éthylénique étant avantageusement dispersé en l'absence de stabilisant additionnel en surface des particules telles que décrite notamment dans le document EP 1428843, d) les dispersions dans l'eau de particules de polymères hybrides acryliques/silicones avec co-réticulation entre le polyacrylate et la silicone telles que celles réalisées par la société DAINIPPON INK & CHEMICAL et décrites dans le document Aqueous dispersion of polysiloxane/acrylic hybrid resins for coatings , KUDO, in Chemical and polymer silicones in coatings û Conf Barcelona , Paper 31, pages 1-8, les polycondensats / silicones tels que : a) les polycondensats silicone/polyuréthane, silicone/polyuréthane/urées, silicone/polyurées polyuréthane, polyuréthane/urées et les polymères polyurées à blocs silicones comme par exemple - les dispersions aqueuses (ou latex) de polymères multiblocs polyuréthane/silicone porteurs de groupements ioniques ou ionisables, tels que décrits par exemple dans les documents EP 0751162 et EP 0782881 - les élastomère blocs silicone/polyuréthane, de préférence solubles dans l'éthanol ou dans un autre solvant polaire, comme par exemple ceux décrits dans le document WO 2003/014194 et commercialisés par la société Wacker sous la référence Geniomer, et leurs mélanges. b) Les polyamides siliconés du type polyorganosiloxane tels que par exemple ceux décrits dans les documents US-A-5 874 069, US-A-5,919,441, US-A-6,051,216 et US-A-5,981,680. On peut citer par exemple le polyamide/polydiméthysiloxane commercialisé sous la référence DC 2-8179 par Dow Corning - les polymères réticulés de silicone et polymères hybrides organiques/silicone (réticulés ou non réticulés) obtenus par technologie sol gel. Des polymères obtenus par un tel procédé sont décrits par exemple dans la demande WO 98/44906 dont le contenu est incorporé par référence à la présente demande. Ces polymères peuvent être des polymères hybrides vinylique/silicone ou acrylique/silicone, ou des polycondensats siliconés. Selon un mode de réalisation de l'invention, le polymère filmogène additionnel est un polymère éthylénique séquencé linéaire filmogène, qui comprend de préférence au moins une première séquence et au moins une deuxième séquence ayant des températures de transition vitreuse (Tg) différentes, lesdites première et deuxième séquences étant reliées entre elles par une séquence intermédiaire comprenant au moins un monomère constitutif de la première séquence et au moins un monomère constitutif de la deuxième séquence. Avantageusement, les première et deuxième séquences du polymère séquencé sont in-compatibles l'une avec l'autre. De tels polymères sont décrits par exemple dans les documents EP 1411069 ou WO04/028488. Le polymère filmogène additionnel peut être présent dans la composition selon l'invention en une teneur allant de 0,1 % à 30 % en poids, par rapport au poids total de la composition, de préférence allant de 0,5 % à 20 % en poids, et mieux de 1 % à 10 % en poids. Agent auxiliaire de filmification Pour améliorer les propriétés filmogènes de la composition de vernis à ongles un agent auxiliaire de filmification peut être prévu. Un tel agent auxiliaire de filmification peut être choisi parmi tous les composés connus de l'homme du métier, comme étant susceptibles de remplir la fonction recherchée, et être notamment choisi parmi les agents plastifiants et les agents de coalescence du ou des polymère(s) filmogène(s). Ainsi, la composition peut comprendre, en outre, au moins un agent plastifiant et/ou un agent de coalescence. En particulier, on peut citer, seuls ou en mélange, les plastifiants et agents de coalescence usuels, tels que : les glycols et leurs dérivés, tels que le diéthylène glycol éthyléther, le diéthylène glycol méthyléther, le diéthylène glycol butyléther ou encore le diéthylène glycol hexyléther, l'éthylène glycol éthyléther, l'éthylène glycol butyléther, l'éthylène glycol hexyléther ; les esters de glycol ; les dérivés de propylène glycol et en particulier le propylène glycol phényléther, le propylène glycol diacétate, le dipropylène glycol éthyléther, le tripropylène glycol méthyléther et le diéthylène glycol méthyléther, le propylène glycol butyléther ; des esters d'acides, notamment carboxyliques, tels que des citrates, des phtalates, des adipates, des carbonates, de tartrates, des phosphates, des sébaçates ; des dérivés oxyéthylénés, tels que les huiles oxyéthylénées, notamment les huiles végétales, telles que l'huile de ricin ; et leurs mélanges. Certaine huiles siliconées citées plus haut peuvent jouer le rôle d'agent de coalescence ou de plastifiant. Le type et la quantité d'agent plastifiant et/ou de coalescence peuvent être choisis par l'homme du métier sur la base de ses connaissances générales. 12 Par exemple, la teneur en agent plastifiant et/ou de coalescence peut aller de 0,01 % à 20% et en particulier de 0,5 % à 10 % en poids par rapport au poids total de la composition. Agent gélifiant La composition peut comprendre un agent gélifiant. Cet agent gélifiant peut en particulier être choisi parmi : les silices hydrophobes, telles que celles décrites dans le document EP-A-898960, et par exemple commercialisées sous les références "AEROSIL R812 " par la société Degussa, "CAB-O-SIL TS-530 ", "CAB-O-SIL TS-610 ", "CAB-O-SIL TS-7200"par la société Cabot, "AEROSIL R972 ", "AEROSIL R974 " par la société Degussa ; les argiles telles que la montmorillonite, les argiles modifiées telles que les bentones par exemple, l'hectorite stéaralkonium, la bentonite stéaralkonium , les alkyléther de polysaccharides (notamment dont le groupe alkyle comporte de 1 à 24 atomes de carbones, de préférence de 1 à 10, mieux de 1 à 6, et plus spécialement de 1 à 3) tels que ceux décrits dans le document EP-A-898958. La proportion totale en agent(s) épaississant(s) dans les compositions selon l'invention peut aller de à 0,01 à 15 % en poids, par rapport au poids total de la composition, de préférence de 0,5 à 15% et mieux de 0,5 à 10% en poids. Matière colorante La composition selon l'invention peut, en outre, comprendre une ou des matières colorantes choisies parmi les colorants hydrosolubles, et les matières colorantes pulvérulentes comme les pigments, les nacres, et les paillettes bien connues de l'homme du métier. Les matières colorantes peuvent être présentes, dans la composition, en une teneur allant de 0,01 % à 50 % en poids, par rapport au poids de la composition, de préférence de 0,01 % à 30 % en poids. Par pigments, il faut comprendre des particules de toute forme, blanches ou colorées, minérales ou organiques, insolubles dans le milieuphysiologique, destinées à colorer la composition. Par nacres, il faut comprendre des particules de toute forme irisées, notamment produites par certains mollusques dans leur coquille ou bien synthétisées. Les pigments peuvent être blancs ou colorés, minéraux et/ou organiques. On peut citer, parmi les pigments minéraux, le dioxyde de titane, éventuellement traité en surface, les oxydes de zirconium ou de cérium, ainsi que les oxydes de zinc, de fer (noir, jaune ou rouge) ou de chrome, le violet de manganèse, le bleu outremer, l'hydrate de chrome et le bleu ferrique, les poudres métalliques comme la poudre d'aluminium, la poudre de cuivre. Parmi les pigments organiques, on peut citer le noir de carbone, les pigments de type D & C, et les laques à base de carmin de cochenille, de baryum, strontium, calcium, aluminium. Les pigments nacrés peuvent être choisis parmi les pigments nacrés blancs tels que le mica recouvert de titane, ou d'oxychlorure de bismuth, les pigments nacrés colorés tels que le mica titane recouvert avec des oxydes de fer, le mica titane recouvert avec notamment du bleu ferrique ou de l'oxyde de chrome, le mica titane recouvert avec un pigment organique du type précité ainsi que les pigments nacrés à base d'oxychlorure de bismuth. Les colorants hydrosolubles sont par exemple le jus de betterave, le bleu de méthylène. La composition selon l'invention peut comprendre en outre en outre une ou plusieurs charges, notamment en une teneur allant de 0,01 % à 50 % en poids, par rapport au poids total de la composition, de préférence allant de 0,01 % à 30 % en poids. Par charges, il faut comprendre des particules de toute forme, incolores ou blanches, minérales ou de synthèse, insolubles dans le milieu de la composition quelle que soit la température à laquelle la composition est fabriquée. Ces charges servent notamment à modifier la rhéologie ou la texture de la composition. Les charges peuvent être minérales ou organiques de toute forme, plaquettaires, sphériques ou oblongues, quelle que soit la forme cristallographique ( par exemple feuillet, cubique, hexagonale, orthorombique, etc). On peut citer le talc, le mica, la silice, le kaolin, les poudres de polyamide (Nylon ) (Orgasol de chez Atochem), de poly-13-alanine et de polyéthylène, les poudres de polymères de tétrafluoroéthylène (Téflon ), la lauroyllysine, l'amidon, le nitrure de bore, les microsphères creuses polymériques telles que celles de chlorure de polyvinylidène/acrylonitrile comme l'Expancel (Nobel Industrie), de copolymères d'acide acrylique (Polytrap de la société Dow Corning) et les microbilles de résine de silicone (Tospearls de Toshiba, par exemple), les particules de polyorganosiloxanes élastomères, le carbonate de calcium précipité, le carbonate et l'hydrocarbonate de magnésium, l'hydroxyapatite, les microsphères de silice creuses (Silica Beads de Maprecos), les microcapsules de verre ou de céramique, les savons métalliques dérivés d'acides organiques carboxyliques ayant de 8 à 22 atomes de carbone, de préférence de 12 à 18 atomes de carbone, par exemple le stéarate de zinc, de magnésium ou de lithium, le laurate de zinc, le myristate de magnésium. Autres Additifs La composition peut comprendre, en outre, d'autres ingrédients utilisés couramment dans les compositions cosmétiques. De tels ingrédients peuvent être choisis parmi les agents d'étalement, les agents mouillants, les agents dispersants, les anti-mousses, les conservateurs, les filtres UV, les actifs, les tensioactifs, les agents hydratants, les parfums, les neutralisants, les stabilisants, les antioxydants. Bien entendu, l'homme du métier veillera à choisir ce ou ces éventuels composés complémentaires, et/ou leur quantité, de manière telle que les propriétés avantageuses de la composition pour l'utilisation selon l'invention ne soient pas, ou substantiellement pas, altérées par l'adjonction envisagée. Selon un autre aspect, l'invention a pour objet un produit de vernis à ongles comprenant : i) un récipient délimitant au moins un compartiment, ledit récipient étant fermé par un élément de fermeture et ii) une composition selon l'invention qui est disposée à l'intérieur dudit compartiment. Le récipient peut être sous toute forme adéquate. Il peut être notamment sous forme d'une bouteille et peut être, au moins pour partie, en un matériau tel que le verre. Toute-fois, des matériaux autres que le verre peuvent être utilisés comme les matériaux thermoplastiques tels que le PP ou le PE ou comme un métal. L'élément de fermeture peut être couplé au compartiment par vissage en position fermée du récipient. Alternativement, le couplage entre l'élément de fermeture et le récipient peut se faire autrement que par vissage, notamment par encliquetage. Le récipient est de préférence équipé d'un applicateur pouvant être sous forme d'un pinceau constitué d'au moins une touffe de poils. Alternativement, l'applicateur se présente sous forme autre qu'un pinceau, par exemple sous forme d'une spatule ou d'un embout en mousse. L'invention est illustrée plus en détail dans les exemples suivants. Sauf indication contraire, les quantités sont données en pourcentage en poids par rapport au poids total de la composition. Exemple 1 : Vernis à ongles non coloré On a préparé le vernis à ongles suivant : Hectorite modifiée stéaryl benzyl diméthyl ammo- 3,57 nium (BENTONE 27 V d'Elementis) 50 Résine polyphenylsiloxane (Dow Corning Z-6018 Intermediate) 1,28 Alcool isopropylique Acétyl citrate de tributyle 3 Acétate de butyle 12 Acétate d'éthyle Qsp 100 Acide citrique, 1 H2O 0,14 Exemple 2 : Vernis à ongles non coloré On a préparé le vernis à ongles suivant qui comprend deux résines siliconées phénylées : Hectorite modifiée stéaryl benzyl diméthyl ammo-3,57 nium (BENTONE 27 V d'Elementis) 20 Résine phenylpolysilsesquioxane (Belsil SPR 45 VP de Wacker) 20 Resin phenyl silicone (Dow Corning Z-217 Flake resin) 1,28 Alcool isopropylique Acétyl citrate de tributyle 3 Acétate de butyle 12 Acétate d'éthyle Qsp 100 Acide citrique, 1 H2O 0,14 17 Exemple 3 : Vernis à ongles coloré On a préparé le vernis à ongles suivant : Hectorite modifiée stéaryl benzyl diméthyl ammo3,48 nium (BENTONE 27 V d'Elementis) 19,5 Résine phenylpolysilsesquioxane (Belsil SPR 45 VP de Wacker) 19,5 Resin phenyl silicone (Dow Corning Z217 Flake resin) 1,25 Alcool isopropylique Acétyl citrate de tributyle 2,92 Pigments et nacres 2,46 Acétate de butyle 11,7 Acétate d'éthyle Qsp 100 Acide citrique, 1 H2O 0,14 Revendications 1. Vernis à ongles comprenant un milieu solvant organique caractérisé en ce qu'il comprend moins de 5% de nitrocellulose et en ce qu'il comprend au moins une résine siliconée phénylée. 2. Vernis à ongles selon la revendication 1, caractérisé en ce que la résine siliconée phénylée est une résine alkylphenylsilsesquioxane. 3. Vernis à ongles selon la revendication 1 ou 2, caractérisé en ce que la résine siliconée comprend des unités de formules suivantes : (R'SiO3/2)x et (C6H5SiO3/2)y R' étant un groupement alkyle linéaire ou ramifié comprenant de 2 à 20 atomes de carbone, un groupement cycloalkyle comprenant de 5 à 20 atomes de carbone ou un groupement hydroxyle, et x et y allant indépendamment de 0 à 1. 4. Vernis à ongles selon l'une des revendications 1 à 3, caractérisé en ce que la siliconée phénylée comprend au moins 20%, de préférence au moins 30%, mieux au moins 40%, encore mieux au moins 50%, et mieux au moins 60% en moles d'unités siloxanes (R'SiO3/2)x et (C6H5SiO3/2)y, par rapport au nombre total d'unités siloxanes présentes dans la résine siliconée phénylée. 5. Vernis à ongles selon l'une des revendications précédentes, caractérisé en ce que la siliconée phénylée comprend des unités de formule suivante : [R1SIO1/2]a [ R22S i O2/2] b [R3SiO3/2], [SiO4/2]d [R'SiO3/2]x et [C6H5SiO3/2]y dans lesquelles : - R' est un groupement alkyle comprenant de 2 à 20 atomes de carbone ou un groupement cycloalkyle comprenant de 5 à 20 atomes de carbone, ou un groupe hydroxyle, - R1, R2 et R3 sont indépendamment les uns des autres choisis parmi - un groupement alkyle comprenant de 1 à 20 atomes de carbone,- un groupement cycloalkyle comprenant de 5 à 20 atomes de carbone, - un groupement aralkyle comprenant de 7 à 14 atomes de carbone, - un groupement alkaryle comprenant de 7 à 14 atomes de carbone, - un groupement aryle comprenant de 6 à 10 atomes de carbone, de préférence 6 atomes de carbone, - un groupement carbinol, ou - un groupement amine primaire, secondaire ou tertiaire, et leurs associations - a, b, c et d allant indépendamment de 0 à 0,4 et - x et y vont indépendamment de 0 à 1, à la condition que la somme x+y est supérieure ou égale à 0,2 et la somme a+b+c+d+x+y est égale à 1. 6. Vernis à ongles selon l'une des revendications 3 à 5, caractérisé en ce que R' est un groupement alkyle linéaire ou ramifié, comprenant de 2 à 8 atomes de carbone. 7. Vernis à ongles selon l'une des revendications 3 à 6, caractérisé en ce que R' est un groupement propyle. 8. Vernis à ongles selon l'une des revendications 5 à 7, caractérisé en ce que les radicaux R', R2 et R3 sont indépendamment les uns des autres choisis parmi les groupements alkyles tels que méthyle, éthyle, propyle, butyle, pentyle, hexyle, et octyle. 9. Vernis à ongles selon l'une des revendications 5 à 8, caractérisé en ce que les radicaux R' et R3 sont des groupes méthyle et R2 est un groupe méthyle ou phényle. 10. Vernis à ongles selon l'une des revendications 3 à 9, caractérisé en ce que x et y vont indépendamment de 0,05 à 0,95. 11. Vernis à ongles selon l'une des revendications précédentes, caractérisé en ce que la résine siliconée est une résine propylphénylsilsesquioxane. 12. Vernis à ongles selon l'une des revendications précédentes, caractérisé en ce qu'il comprend au moins deux résines siliconées phénylées. 13. Vernis à ongles selon l'une des revendications précédentes, caractérisé en ce qu'il comprend au moins deux résines alkylphenylsilsesquioxane. 14. Vernis à ongles selon l'une des revendications précédentes, caractérisé en ce qu'il comprend : au moins une résine (i) comprenant des unités de formules suivantes : (R'SiO312)X' et (C6H5SiO312)y' R' étant tel que définis plus haut, x' allant de 0 à 0,3 et y' allant de 0,7 à 1 au moins une résine (ii) comprenant des unités de formules suivantes : (R'SiO312)Xä et (C6H5SiO312)yä R' étant tel que définis plus haut, x" allant de 0,3 à 1 et y" allant de 0 à 0,7. 15. Vernis à ongles selon l'une des revendications précédentes, caractérisé en ce que la ou les résines siliconées phénylées sont présentes en une teneur en matière active allant de 0,1 % à 60 % en poids, par rapport au poids total de la composition, de préférence allant de 2 % à 50 % en poids, mieux de 5 % à 45 % et encore mieux de 5 % à 40 % en poids. 16. Vernis à ongles selon l'une des revendications précédentes, caractérisé en ce que le milieu solvant organique comprend au moins un solvant organique choisi parmi les esters à chaîne courte ayant de 3 à 8 atomes de carbone au total, tels que l'acétate d'éthyle, l'acétate de méthyle, l'acétate de propyle, l'acétate d'isopropyl, l'acétate de n-butyle, l'acétate d'isopentyle, l'acétate de méthoxypropyle, l'acétate de t-butyle, le lactate de butyle et leurs mélanges. 17. Vernis à ongles selon l'une quelconque des revendications précédentes, caractérisée en ce que le milieu solvant organique représente de 10 à 95% en poids, par rapport au poids total de la composition, de préférence de 15% à 80% en poids, et mieux de 20 à 70% en poids. et 18. Vernis à ongles selon l'une quelconque des revendications précédentes, caractérisé en ce qu'il comprend moins de 3% en poids, de préférence moins de 1% en poids de nitrocellulose. 19. Vernis à ongles selon l'une quelconque des revendications précédentes, caractérisé en ce qu'il est exempt de nitrocellulose. 20. Vernis à ongles selon l'une quelconque des revendications précédentes, caractérisé en ce qu'il comprend au moins un agent gélifiant. 21. Vernis à ongles selon la revendication précédente, caractérisé en ce que l'agent gélifiant représente de à 0,01 à 15 % en poids, par rapport au poids total de la composition, de préférence de 0,5 à 15% et mieux de 0,5 à 10% en poids. 22. Vernis à ongles selon l'une quelconque des revendications précédentes, caractérisé en ce qu'il comprend au moins une matière colorante. 23. Vernis à ongles selon la revendication 22, caractérisé en ce que la matière colorante est présente en une teneur allant de 0,01 % à 50 % en poids, par rapport au poids de la composition, de préférence de 0,01 % à 30 % en poids. 24. Procédé cosmétique de maquillage ou de soin non thérapeutique des ongles comprenant l'application sur les ongles d'au moins une couche d'un vernis à ongles comprenant moins de 5% de nitrocellulose et en au moins une résine siliconée phénylée. 25. Procédé selon la revendication 24, caractérisé en ce que la résine siliconée phénylée est une résine alkylphenylsilsesquioxane. 26. Procédé selon la revendication 24 ou 25 caractérisé en ce que la résine siliconée comprend des unités de formules suivantes : (R'SiO3/2)x et (C6H5SiO3/2)y R' étant un groupement alkyle linéaire ou ramifié comprenant de 2 à 20 atomes de carbone ou un groupement cycloalkyle comprenant de 5 à 20 atomes de carbone, et x et y allant indépendamment de 0 à 1. 27. Utilisation d'un vernis à ongles selon l'une quelconque des revendications 1 à 23 pour obtenir, après dépôt sur l'ongle, un film brillant.